(57)【特許請求の範囲】
【請求項１】
支持体と、該支持体の少なくとも片面上に粘着剤層を含む貼付剤であって、
該粘着剤層が、ポリイソブチレンである第１合成ゴム成分と、ポリイソブチレンを除く第２合成ゴム成分と、架橋反応可能な官能基をその分子内に有する液状ゴム成分と、有機液状成分と、タッキファイヤーとを含み、液状ゴム成分の割合は、ゴム成分の総重量に基づき、１〜４０重量％であり、
該粘着剤層が架橋されている、
貼付剤。
【請求項２】
該液状ゴム成分が液状イソプレンゴムである、請求項１記載の貼付剤。
【請求項３】
該粘着剤層が架橋剤によって架橋されており、粘着剤層中の液状ゴム成分の官能基の総数（Ｂ）に対する、該粘着剤層中の架橋剤の官能基の総数（Ａ）の割合（（Ａ／Ｂ）×１００）[％]が、５０％以上である、請求項１または２に記載の貼付剤。
【請求項４】
該有機液状成分が、架橋剤を除く粘着剤層の全重量に基づいて１０重量％以上含まれる、請求項１ないし３いずれかに記載の貼付剤。
【請求項５】
請求項１ないし４いずれかに記載の貼付剤の粘着剤層が薬物をさらに含む、貼付製剤。
【発明の詳細な説明】
【技術分野】
【０００１】
本発明は、貼付剤および貼付製剤に関する。
【背景技術】
【０００２】
従来より、支持体の片面に粘着剤層を形成した貼付剤が開発されている。このような粘着剤層は、貼付剤を確実に皮膚面に固定する必要がある反面、皮膚粘着力が高すぎると、貼付剤を皮膚から剥離する際に皮膚刺激が発生する恐れがある。このような皮膚刺激を低減する方法として、粘着剤組成物に有機液状成分を含有させる方法がある。また、粘着剤層が薬物を含有する貼付製剤の場合、粘着剤層からの薬物の放出性をコントロールするために、または薬物を粘着剤層に安定に保持させるために、粘着剤組成物に有機液状成分を含有させることがある。
【０００３】
このような目的のために、アクリル系ポリマーを架橋させて、有機液状成分を保持させた粘着剤層が提案されている。しかし、ある種の薬物のような化学成分は、種類によってはアクリル系ポリマーへの溶解性が低い場合がある。このように、従来のアクリル系ポリマーに基づく貼付剤は実用性の点で十分に満足できるものではない。
【０００４】
一方、非アクリル系ポリマー、例えばポリイソブチレンを含む粘着剤層に、より高分子量のポリイソブチレンを配合することにより粘着剤層の凝集力を高め、有機液状成分を保持させることが試みられている。しかし、このような粘着剤層は、ある程度まで有機液状成分を保持することができるものの、これが多量に添加された粘着剤層は凝集力が低下し、貼付剤を皮膚に貼付した場合に粘着剤層が残留したり、粘着力が低下する傾向があり、このような貼付剤は、依然として十分満足できるものではない。
【０００５】
よって、非アクリル系ポリマーを用いた粘着剤層を架橋させた貼付剤および貼付製剤が求められており、関連する技術文献としては以下のものがある。
【０００６】
特開平１０−１５１１８５号公報（特許文献１）には、官能基を有するゴム成分３０〜１００重量部と、その他のゴムが０〜７０重量部とを粘着剤層に含有し、該粘着剤層にゴム成分１００重量部に対し、該ゴム成分と相溶性のある液状オイル２０〜８０重量部を含有させ、架橋された粘着剤層が開示されている。しかし、この文献には、ポリイソブチレンが開示されておらず、これと他の合成ゴム成分を組み合わせることは示唆すらされていない。
【０００７】
特開平３−１２７７２７号公報（特許文献２）には、非アクリル系化合物から主として構成されガラス転移温度が−７１℃以下である粘着剤と、補強性充填剤と、薬剤とを含む粘着剤層が開示されている。しかし、この文献には、官能基を有する液状ゴム成分と、ポリイソブチレンとを粘着剤層中に共存させ、粘着剤層を架橋させる具体的開示はない。
【０００８】
また、その実施例４には、両末端にヒドロキシル基を含有する液状ポリブタジエンと、２〜２．５官能性ＮＣＯ基を含有する液状ポリブタジエンと、架橋用触媒としてのジブチル錫アセテートなどを含有する粘着剤層が記載されている。しかし、この例は、ゴム成分としては官能基を有する液状ゴム成分のみを含むものであって、他の合成ゴム成分を粘着剤層中に共存させるものではない。のみならず、このような粘着剤層を有する粘着シートは、有機液状成分を含有しないにもかかわらず、人体への貼付時に３ｍｍ以内の糊はみ出しが発生したことが記載されている。このことは、この例における貼付剤は実用上、十分満足できるものではないことを示している。
【特許文献１】特開平１０−１５１１８５号公報
【特許文献２】特開平３−１２７７２７号公報
【発明の開示】
【発明が解決しようとする課題】
【０００９】
上記に鑑み、本発明は、アクリル系ポリマーを必要とせず、粘着剤層中に有機液状成分を多量に保持可能な貼付剤および貼付製剤を提供することを課題とする。
【課題を解決するための手段】
【００１０】
本発明者らは鋭意検討の結果、粘着剤層がポリイソブチレンである第１合成ゴム成分と、ポリイソブチレンを除く第２合成ゴム成分と、架橋反応可能な官能基をその分子内に有する液状ゴム成分と、有機液状成分とを含み、該粘着剤層が架橋されていることで、粘着剤層に多量の有機液状成分を保持させることができることを見出した。さらに、このような粘着剤層を有する貼付剤は、意外にも、皮膚貼付性および糊残りの点で優れた実用性を有することを見出し、本発明を完成するに至った。
【００１１】
よって、本発明は：
（１）
支持体と、該支持体の少なくとも片面上に粘着剤層を含む貼付剤であって、
該粘着剤層が、ポリイソブチレンである第１合成ゴム成分と、ポリイソブチレンを除く第２合成ゴム成分と、架橋反応可能な官能基をその分子内に有する液状ゴム成分と、有機液状成分と、タッキファイヤーとを含み、液状ゴム成分の割合は、ゴム成分の総重量に基づき、１〜４０重量％であり、
該粘着剤層が架橋されている、
貼付剤；
（２）
該液状ゴム成分が液状イソプレンゴムである、（１）記載の貼付剤；
（３）
該粘着剤層が架橋剤によって架橋されており、粘着剤層中の液状ゴム成分の官能基の総数（Ｂ）に対する、該粘着剤層中の架橋剤の官能基の総数（Ａ）の割合（（Ａ／Ｂ）×１００）[％]が、５０％以上である、（１）または（２）に記載の貼付剤；
（４）
該有機液状成分が、架橋剤を除く粘着剤層の全重量に基づいて１０重量％以上含まれる、（１）ないし（３）いずれかに記載の貼付剤；
（５）
（１）ないし（４）いずれかに記載の貼付剤の粘着剤層が薬物をさらに含む、貼付製剤；
を提供する。
【発明の効果】
【００１２】
本発明の貼付剤は、粘着剤層がポリイソブチレンである第１合成ゴム成分と、ポリイソブチレンを除く第２合成ゴム成分と、架橋反応可能な官能基をその分子内に有する液状ゴム成分と、有機液状成分とを含み、該粘着剤層が架橋されていることで、良好な貼付性、残留性および凝集性を両立させつつ、粘着剤層に多量の有機液状成分を保持することが可能である。これは、単に液状ゴム成分を架橋させたり、液状ゴム成分内の官能基の数、架橋度を調整するだけでは達成されないが、液状ゴム成分に、ポリイソブチレンである第１合成ゴム成分と、ポリイソブチレンを除く第２合成ゴム成分という異種のゴム成分を配合して、粘着剤層を架橋させることにより達成される新たな効果である。こうして得られた貼付剤は、粘着剤層に含まれる有機液状成分によって、皮膚に貼付した際にソフト感があり、皮膚から剥離する際の皮膚刺激も小さい。
【００１３】
特に、予測不可能なことに、このような粘着剤層は、有機液状成分を含むにもかかわらず良好な凝集力を有し、貼付剤を剥離した際の糊残りが低減されている。また、このような粘着剤層は、そのような有機液状成分を含むにもかかわらず、十分な皮膚貼付性を有する。したがって、本発明の貼付剤は実用性が高いものである。
【００１４】
さらに、本発明の貼付剤は、アクリル系ポリマーを用いる必要性がないことから、アクリル系ポリマーに溶解性が低いなどの点でアクリル系ポリマーとの相性の悪い、ある種の薬物のような化学成分を粘着剤層に含有させることに適しているので、そのような化学成分の選択の自由度が高い点で、貼付製剤に適する。また、そのような貼付製剤においては、そのような有機液状成分によって、粘着剤層からの薬物の放出性をコントロールし、また薬物を粘着剤層に安定に保持させることができる。
【発明を実施するための最良の形態】
【００１５】
以下、本発明の好ましい実施態様を示すが、それらの詳細な説明および特定の例は、例示の目的のみのためのものであることが意図されており、本発明の範囲を限定しない。以下の好ましい実施態様の説明は、単に例示的な性質のものであり、決して本発明、その応用、または用途を限定することが意図されるわけではない。
【００１６】
本発明の貼付剤は、支持体と、該支持体の少なくとも片面上に粘着剤層を備える。そして、該粘着剤層が、ゴム成分として、ポリイソブチレンである第１合成ゴム成分と、ポリイソブチレンを除く第２合成ゴム成分と、架橋反応可能な官能基をその分子内に有する液状ゴム成分とを含む。粘着剤層は、皮膚への粘着力などの観点から、実質的に非含水系のものが好ましい。
【００１７】
粘着剤層は第１合成ゴム成分として、ポリイソブチレンを含む。本発明では、ポリイソブチレンは、粘着剤層に粘着力およびタックを付与するために配合される。なお、本発明では官能基を有しないポリイソブチレンを用いるが、例えば粘着剤層の架橋反応に悪影響を及ぼすなど、本発明の効果を阻害しない限り、ポリイソブチレンは若干の官能基を有しても差し支えない。
【００１８】
ポリイソブチレンとしては特に限定されないが、粘度平均分子量が５０,０００〜３,５００,０００のものが好ましく、５５,０００〜５００,０００がより好ましく、要すれば５５，０００〜７０，０００のものを選択することができる。５０,０００に満たない場合、粘着剤層の凝集力が低下する場合があり、剥離時に糊残りを引き起こす可能性がある。
【００１９】
一方、３,５００,０００を越える場合、液状ゴムやその他の添加剤との相溶性が低くなり、粘着剤としての均一性を保てなくなり、やはり剥離時に糊残りを引き起こす可能性がある。ポリイソブチレンは１種でまたは２種以上組み合わせて用いることができる。
【００２０】
本発明における粘度平均分子量は、シュタウディンガーインデックス（Ｊ0）を、２０℃にてウベローデ粘度計のキャピラリー１のフロータイムからＳｃｈｕｌｚ−Ｂｌａｓｃｈｋｅ式により算出し、このＪ0値を用いて下式により求めるものである：
（式）
Ｊ0＝ηsp／ｃ（１＋０．３１ηsp）ｃｍ3／ｇ（Ｓｃｈｕｌｚ−Ｂｌａｓｃｈｋｅ式）
ηsp＝ｔ／ｔ0−１
ｔ：溶液のフロータイム（Ｈａｇｅｎｂａｃｈ−ｃｏｕｅｔｔｅ補正式による）
ｔ0：溶媒のフロータイム（Ｈａｇｅｎｂａｃｈ−ｃｏｕｅｔｔｅ補正式による）
ｃ：溶液の濃度（ｇ／ｃｍ3）
Ｊ0＝３．０６×１０-2Ｍｖ0.65
Ｍｖ：粘度平均分子量
粘着剤層は第２合成ゴム成分として、ポリイソブチレン以外の合成ゴム成分を含む。本発明では、第２合成ゴム成分は、粘着剤層に粘着力およびタックを付与し、また残留性を改善するために配合される。
【００２１】
本発明では、第２合成ゴム成分は、２５℃で固体であり、すなわち流動性を有しない、ポリイソブチレン以外の合成ゴム成分を意味する。なお、本発明では官能基を有しない第２の合成ゴム成分を用いるが、例えば粘着剤層の架橋反応に悪影響を及ぼすなど、本発明の効果を阻害しない限り、第２の合成ゴム成分は若干の官能基を有しても差し支えない。
【００２２】
第２合成ゴム成分としては、特に限定されないが、ポリイソプレンゴム、ポリブタジエンゴム、ブチルゴム、およびスチレン−ジエン−スチレンブロック共重合体などが挙げられ、これらは１種でまたは２種以上配合して用いることができる。
【００２３】
ポリイソプレンゴムは、特に限定されないが、重量平均分子量が５０，０００〜３，０００，０００のものが好ましく、１，０００，０００〜２，０００，０００のものがより好ましい。
【００２４】
ポリブタジエンゴムは、特に限定されないが、重量平均分子量が５０，０００〜１，０００，０００のものが好ましく、３００，０００〜６００，０００のものがより好ましい。
【００２５】
ブチルゴムは、特に限定されないが、重量平均分子量が５０，０００〜１，０００，０００のものが好ましく、２００，０００〜５００，０００のものがより好ましい。
【００２６】
スチレン−ジエン−スチレンブロック共重合体は、特に限定されないが、液状ゴム成分、とりわけ液状イソプレンゴムとの相溶性が高く、粘着物性が良好である点で、スチレン−イソプレン−スチレンブロック共重合体（ＳＩＳ）が好ましい。スチレン−ジエン−スチレンブロック共重合体は、重量平均分子量が５０，０００〜１，０００，０００のものが好ましく、１００，０００〜５００，０００のものがより好ましく、要すれば１００，０００〜３００，０００のものを選択することもできる。
【００２７】
上記ポリイソブチレンを除く合成ゴム成分の重量平均分子量は、それぞれ、下限値より小さいと粘着剤層の凝集力が低下する傾向があり、被着体への糊残りが発生する可能性がある。また、上限値より大きいと、粘着剤層の他の成分との相溶性が低下したり、粘着剤層が固くなり粘着物性が低下する恐れがある。
【００２８】
これらの第２ゴム成分としては、粘着剤層に、十分に良好な貼付性および凝集性を付与する点で、スチレン−ジエン−スチレンブロック共重合体が好ましい。
【００２９】
粘着剤層は液状ゴム成分を含む。本発明では後に詳細に説明されるように、粘着剤層は架橋されており、液状ゴム成分は、粘着剤層が架橋されるための架橋点を提供し、また架橋により網目構造を形成することで粘着剤層に凝集力および保持力を付与する役割を果たす。
【００３０】
液状ゴム成分は、架橋反応可能な官能基をその分子内に有する限り特に限定されず、液状イソプレンゴム、液状ブタジエンゴム、液状イソブチレンゴムなどが挙げられ、これらは１種でまたは２種以上組み合わせて用いられる。液状ゴム成分は高分子量であっても液状であって、粘着剤層が多量の有機液状成分を容易に保持可能であり、かつ粘着剤層にソフト感を容易に付与するためには、液状イソプレンゴムが好ましい。本明細書にいう「液状」は、２５℃で流動性を有することを意味する。
【００３１】
液状ゴム成分の重量平均分子量は、これが液状である限り特に限定されないが、好ましくは１，０００〜６０，０００、より好ましくは１０,０００〜４０,０００、もっとも好ましくは２０,０００〜３０,０００である。１０００に満たないと、粘着剤層に十分な凝集力が得られない可能性があり、多量に有機液状成分を保持することが困難となる傾向がある。このメカニズムは不明であるが、液状ゴム成分の架橋点間の分子量が低くなるため、液状ゴム成分の網目構造中にポリイソブチレンが抱き込まれることが困難となるためであろうと推測される。
【００３２】
一方、６００００を超えると液状でない恐れがあるばかりか、粘着剤層の均一性が保たれにくくなり、すなわち、粘着剤層の他の成分に対する液状ゴム成分の相溶性を確保させるのが困難になる恐れがある。
【００３３】
本明細書にいう重量平均分子量は、下記の条件でゲルパーミエーションクロマトグラフィーにより測定測定される値を意味する：
（分析条件）
ＧＰＣ装置：ＨＬＣ８１２０（東ソー株式会社製）
カラム    ：ＴＳＫｇｅｌＧＭH‐H（S）（東ソー株式会社製）
標準：ポリスチレン
溶離液    ：テトラヒドロフラン  流速      ：０．５ｍｌ／ｍｉｎ．
測定温度  ：４０℃
検出手段  ：示差屈折計
粘着剤層は、本発明の効果を阻害しない限り、それ自体公知のさらなるゴム成分を含んでよい。以下において、前記第１合成ゴム成分、第２合成ゴム成分、液状ゴム成分、および存在する場合のさらなるゴム成分を総括的に「ゴム成分」と称することがある。
【００３４】
第１合成ゴム成分の割合は、ゴム成分の総重量に基づき、好ましくは１〜４０重量％、より好ましくは５〜３５重量％、もっとも好ましくは１０〜３０重量％である。４０重量％を超えると、過剰な皮膚刺激を発生させたり、凝集力が高くなりすぎて貼付性を低下させたりする可能性がある。また、１重量％に満たないと、粘着力およびタックを付与させるような材料の特性を十分に発揮できない可能性がある。
【００３５】
第２合成ゴム成分の割合は、ゴム成分の総重量に基づき、好ましくは１〜８０重量％、より好ましくは１０〜７０重量％、もっとも好ましくは２０〜６０重量％である。８０重量％を超えると、過剰な皮膚刺激を発生させたり、凝集力が高くなりすぎて貼付性を低下させたりする可能性がある。また、１重量％に満たないと、残留性を改善するような材料の特性を十分発揮できない可能性がある。
【００３６】
液状ゴム成分の割合は、ゴム成分の総重量に基づき、好ましくは１〜４０重量％、より好ましくは５〜３０重量％、もっとも好ましくは１０〜２９重量％である。４０重量％を超えると、液状ゴム成分の粘着剤層の他の成分に対する相溶性のバランスが崩れ、相分離を起こす可能性が高くなる。１重量％に満たないと粘着剤層が十分に架橋されない可能性がある。
【００３７】
また、ゴム成分の総重量の、粘着剤層の全重量に基づく割合は、１０〜６０重量％が好ましく、２０〜５０重量％がより好ましく、３０〜４５重量％が最も好ましい。１０重量％に満たないと、十分な粘着特性が得られない恐れがあり、６０重量％を超えると、後に述べる配合可能な有機液状成分の量が少なくなるため、十分なソフト感、皮膚刺激の十分な低減が達成されない恐れがある。
【００３８】
すでに述べたように粘着剤層は、架橋されており、これは次のようにして判断される：粘着剤層の試料をトルエンに常温で６日間浸漬し、不溶分が存在することを目視で確認する。不溶分が存在するならば、粘着剤層は架橋されていると判断される。
【００３９】
特に、液状ゴム成分が架橋反応可能な官能基を分子内に有することにより、液状ゴム成分が効率的に網目構造を形成し、粘着剤層が多量の有機液状成分を保持することができる。粘着剤層を効率的に架橋させる観点から、液状ゴム成分の分子内における官能基の数は、好ましくは３個以上、より好ましくは５個以上、さらに好ましくは８個以上、もっとも好ましくは１０個以上である。一方、あまりにそのような官能基が多いと、必要な架橋剤の量が多くなることから、分子内における官能基の数は２０個以下が好ましい。
【００４０】
液状ゴム成分の官能基としては特に限定されず、カルボキシル基、ヒドロキシル基、イソシアネート基などが挙げられ、これらは１種でまたは２種以上組み合わせて用いられる。反応可能な架橋剤の種類が多く、すなわち反応可能な官能基の種類および１分子あたりの官能基数の種類が多く、並びに反応性が良好である観点から、カルボキシル基が好ましい。
【００４１】
液状ゴム成分の分子内の架橋反応可能な官能基の数は、次のようにして測定される。試料中の液状ゴム成分の架橋反応可能な官能基の総数を求め、これを液状ゴム成分の数平均分子量で除して、液状ゴム成分の１分子あたりの架橋反応可能な官能基の数を求める。例えば、そのような官能基がカルボキシル基である場合は、一般的な水酸化カリウムを用いた酸価測定方法により試料中のカルボキシル基数を求める。ここにいう液状ゴム成分の数平均分子量は、上記重量平均分子量と同じ条件で求められる値を意味する。
【００４２】
架橋処理の方法は、特に限定されず、紫外線照射や電子線照射などの放射線照射による物理的架橋、各種架橋剤を用いた化学的架橋処理などが挙げられる。
【００４３】
粘着剤層に対する悪影響なく、簡便に架橋処理を施すためには、粘着剤層が架橋剤によって架橋される化学的架橋処理が好ましい。そのような架橋剤としては、メラミン化合物、アミノ基含有化合物、エポキシ基含有化合物、イソシアネート基含有化合物、金属酸化物、金属ハロゲン化物、金属アルコキシドなどが挙げられ、これらは１種でまたは２種以上組み合わせて用いられる。また架橋を効率よく導入させるためには、架橋剤は１分子あたり３官能基以上有したものが有利であり、反応速度や種類の多さなどの観点から、エポキシ基含有化合物、イソシアネート基含有化合物などが好ましい。
【００４４】
架橋剤の配合量は、粘着剤層に十分な架橋構造が形成される限り特に限定されないが、架橋剤の官能基割合、すなわち粘着剤層中の架橋剤の官能基の総数（Ａ）の、粘着剤層中の液状ゴム成分の官能基の総数（Ｂ）に対する割合（（Ａ／Ｂ）×１００）[％]は５０％以上が好ましく、９０％以上がより好ましい。なお、この上限値は特に限定されないが、架橋剤が多い場合、反応させる液状ゴム官能基の全てを１分子の架橋剤でふさぐ可能性が高くなり、逆に架橋度が低下する可能性があるため、４００％以下が好ましい。
【００４５】
架橋剤の官能基の数は、官能基がエポキシ基またはイソシアネート基である場合、これらがカルボキシル基と容易に反応することができることから、一般的な滴定法により求めることができる。
【００４６】
粘着剤層は、有機液状成分を含む。有機液状成分は、粘着剤層を可塑化してソフト感を付与したり、粘着剤層に薬物などの化学成分が含まれる場合、該化学成分の粘着剤層中の移動を容易化するなどの目的で用いられる。そのような有機液状成分としては特に限定されないが、粘着剤層の他の成分と相溶性を有する限り特に限定されず、オリーブ油、ヒマシ油、ラノリン等の油脂類、スクアラン、流動パラフィンのような炭化水素類、脂肪酸アルキルエステルなどの脂肪酸エステル類、オレイン酸、カプリル酸のような高級脂肪酸類、Ｎ−メチルピロリドン、Ｎ−ドデシルピロリドンのようなピロリドン類、デシルメチルスルホキシドのようなスルホキシド類等が挙げられ、これらは１種でも２種以上混合してもよい。
【００４７】
後述の貼付製剤のように、粘着剤層が薬物を含む場合、薬物の経皮吸収促進効果の観点からは、脂肪酸エステルが好ましく、たとえば、フタル酸ジオクチル、アジピン酸ジイソプロピル、セバシン酸ジエチルなどの脂肪酸アルキルジエステル類、脂肪酸アルキルモノエステル類などが挙げられる。良好な薬物の経皮吸収促進効果の観点からは、脂肪酸アルキルモノエステルが好ましい。
【００４８】
脂肪酸アルキルモノエステルにおいて、必要以上に炭素数の多い脂肪酸や少ない脂肪酸からなるものでは前記合成ゴム等との相溶性が悪くなったり、製剤を調製する際の加熱工程で揮散したりする虞がある。また、分子内に二重結合を有する脂肪酸からなるものでは酸化分解等を生じて保存安定性に問題を生じることがある。
【００４９】
よって、そのような脂肪酸アルキルモノエステルとしては、好ましくは炭素数が１２〜１６、より好ましくは１２〜１４の飽和または不飽和高級脂肪酸と、炭素数が好ましくは１〜４の飽和または不飽和低級１価アルコールからなる脂肪酸アルキルエステルが好ましくは採用される。このような高級脂肪酸としては、好ましくはラウリン酸（Ｃ１２）、ミリスチン酸（Ｃ１４）、パルミチン酸（Ｃ１６）、特にミリスチン酸およびパルミチン酸が挙げられる。また、そのような低級１価アルコールとしては、メチルアルコール、エチルアルコール、プロピルアルコール、ブチルアルコールが挙げられ、これらは直鎖アルコールに限定されず分岐アルコールであってもよく、特にイソプロピルアルコールが好ましい。したがって、最も好ましい脂肪酸アルキルエステルとしては、ミリスチン酸イソプロピルおよびパルミチン酸イソプロピルが挙げられる。
【００５０】
これらの有機液状成分の割合は、粘着剤層の全重量に基づき、１０〜５０重量％が好ましく、１５〜５０重量％がより好ましく、２０〜４０重量％がさらに好ましく、２５〜３５重量％がもっとも好ましい。１０重量％に満たないと、皮膚貼付時のソフト感を損ない、皮膚からの剥離時に皮膚刺激を発生する恐れがある。また、後述する粘着剤層に薬物を含む貼付製剤の場合、製剤特性として薬物の溶解性、放出性、皮膚透過性などを満足しない可能性がある。一方、５０重量％を超えると凝集力の低下による皮膚への糊残りを起こす可能性があり、またタックなどの粘着物性を発現させるのが困難になる恐れがある。
粘着剤層は、粘着剤層に良好なタックを付与するためには好ましくはタッキファイヤーを含む。そのようなタッキファイヤーとしては、例えば、ポリブテン類、ロジン系樹脂、テルペン系樹脂、石油系樹脂、クマロン系樹脂等が挙げられ、これらは、１種でまたは２種以上を組み合わせて用いてもよい。タッキファイヤーの割合は、粘着剤層の全重量に基づいて、好ましくは１０〜５５重量％、より好ましくは２０〜５０重量％、もっとも好ましくは３０〜４５重量％である。タッキファイヤーの割合が１０重量％に満たないとタックが乏しい場合があり、５５重量％を超えると粘着剤層が破壊傾向を示したりして好ましくない場合がある。
【００５１】
粘着剤層は、本発明の効果を阻害しないかぎり、任意成分として他の添加剤（例えば、グリセリン脂肪酸エステル、ソルビタン脂肪酸エステル等の界面活性剤、ジメチルスルホキシド、Ｎ−メチルピロリドン等の高沸点有機溶剤、ピロリドンカルボン酸エステル等の吸収促進剤等）、アクリル系ポリマー、他のゴム成分などを含有していてもよい。添加剤の割合は、粘着剤層の全重量に基づいて、１〜１０重量％であるのが好ましい。粘着剤層の厚みは、通常２０〜３００μｍ、好ましくは３０〜１８０μｍである。
【００５２】
本発明に用いる支持体としては、特に限定されないが、粘着剤層成分について実質的に不透過性であるもの、すなわち粘着剤層成分が支持体中を通って背面から失われて含有量が低下し難いものが好ましい。
【００５３】
支持体としては、例えば、ポリエステル、ナイロン、サラン（登録商標）、ポリエチレン、ポリプロピレン、ポリ塩化ビニル、エチレン−アクリル酸エチル共重合体、ポリテトラフルオロエチレン、サーリン（登録商標）、金属箔等の単独フィルム又はこれらの積層フィルム等を用いることができる。
【００５４】
これらのうち支持体と粘着剤層との接着力（投錨力）を良好とするために、支持体を上記材質からなる無孔のプラスチックフィルムと多孔質フィルムとの積層フィルムとすることが好ましい。この場合、粘着剤層は多孔質フィルム側に形成するようにすることが好ましい。
【００５５】
このような多孔質フィルムとしては、粘着剤層との投錨力が向上するものが採用されるが、具体的には紙、織布、不織布、編布、機械的に穿孔処理を施したシート等が挙げられ、これらのうち取扱い性等の観点からは、特に紙、織布、不織布が好ましい。
【００５６】
多孔質フィルムは投錨力向上、貼付製剤全体の柔軟性および貼付操作性等の点から好ましくは、厚み１０〜２００μｍの範囲のものが採用され、プラスタータイプや粘着テープタイプのような薄手の製剤の場合には、好ましくは厚み１０〜１００μｍの範囲のものが採用される。また、多孔質フィルムとして織布や不織布を用いる場合、目付量は好ましくは５〜３０ｇ／ｍ2、より好ましくは６〜１５ｇ／ｍ2である。
【００５７】
本発明の貼付剤は、使用時まで粘着剤層の粘着面を保護するため、該粘着面に剥離ライナーを積層するのが好ましい。剥離ライナーとしては、剥離処理され、充分に軽い剥離力を確保できれば、特に限定されるものでは無く、例えば粘着剤層と接触する面にシリコーン樹脂、フッ素樹脂等を塗布することによって剥離処理が施された、ポリエステル、ポリ塩化ビニル、ポリ塩化ビニリデン、ポリエチレンテレフタレート等のフィルム、上質紙、グラシン紙等の紙、あるいは上質紙またはグラシン紙等とポリオレフィンとのラミネートフィルム等が用いられる。該剥離ライナーの厚みは、通常１０〜２００μｍ、好ましくは２５〜１００μｍである。
【００５８】
本発明の貼付剤の形態は特に限定されず、例えばテープ状、シート状、リザーバー型等を含む。
【００５９】
本発明はまた、前記貼付剤において粘着剤層が薬物を含む貼付製剤に関する。本発明の貼付製剤はまた、上記本発明の貼付剤と同様の効果を奏することに加えて、薬物の溶解性、放出性、皮膚透過性などにおいて優れるものである。
【００６０】
薬物としては特に限定されず、ヒトなどの哺乳動物にその皮膚を通して投与し得る、すなわち経皮吸収可能な薬物が好ましい。そのような薬物としては、具体的には、例えば、全身性麻酔薬、催眠・鎮静薬、抗癲癇薬、解熱鎮痛消炎薬、鎮暈薬、精神神経用薬、局所麻酔薬、骨格筋弛緩薬、自律神経用薬、鎮痙薬、抗パーキンソン薬、抗ヒスタミン薬、強心薬、不整脈用薬、利尿薬、血圧降下薬、血管収縮薬、冠血管拡張薬、末梢血管拡張薬、動脈硬化用薬、循環器用薬、呼吸促進薬、鎮咳去痰薬、ホルモン薬、化膿性疾患用外用薬、鎮痛・鎮痒・収斂・消炎用薬、寄生性皮膚疾患用薬、止血用薬、痛風治療用薬、糖尿病用薬、抗悪性腫瘍用薬、抗生物質、化学療法薬、麻薬、禁煙補助薬などが挙げられる。
【００６１】
薬物の粘着剤層における割合は、その経皮吸収用薬物の効果を満たし、粘着剤の粘着特性を損なわない範囲であれば特に限定されないが、粘着剤層の全重量に基づき、好ましくは０．１〜６０重量％、より好ましくは０．５〜４０重量％含有されることが好ましい。０．１重量％より少ないと治療効果が十分でない恐れがあり、６０重量％より多いと皮膚刺激発生の可能性がありまた経済的にも不利である恐れがある。
【００６２】
本発明の貼付剤および貼付製剤は、例えば、次のようにして製造される：ポリイソブチレンと、架橋反応可能な官能基を分子内に有する液状ゴム成分と、有機液状成分とを含む粘着剤層形成用組成物のトルエン等の溶剤中の溶液を作成し、得られた粘着剤層形成用組成物の溶剤溶液を剥離ライナー上に塗布、乾燥して、粘着剤層を形成し、この粘着剤層上に支持体を積層して粗貼付剤を得る。あるいは、例えば、粘着剤層形成用組成物の溶剤溶液を支持体上に塗布、溶媒を揮発させ、支持体上に粘着剤層を形成して、粗貼付剤を得る。粗貼付剤を、必要により熟成させることで、十分な貼付性、残留性、および凝集性が確保される。かかる観点から、熟成のための条件は好ましくは４０〜８０℃、４８〜９６時間である。
【００６３】
本発明の貼付剤および貼付製剤は、使用直前に剥離ライナーを剥がして、露出した粘着面を皮膚面等に貼付して使用することができる。
【実施例】
【００６４】
Ａ．貼付剤
実施例および比較例で用いた原料およびその略号は次の通りである：
１．原料
（１）第1合成ゴム成分：
ＰＩＢ：ポリイソブチレン  粘度平均分子量６０，０００
（２）第2合成ゴム成分：
ＳＩＳ：スチレン−イソプレン−スチレンブロック共重合体  重量平均分子量１９０，０００
ＩＩＲ：ブチルゴム  重量平均分子量３５０,０００
ＩＲ：ポリイソプレン  重量平均分子量１,４９０,０００
（３）液状ゴム成分：
ＬＩＲ１：無官能性液状イソプレンゴム  重量平均分子量  ５０,０００
ＬＩＲ２：１０官能性ＣＯＯＨ含有液状イソプレンゴム  重量平均分子量  ２５,０００
（４）架橋剤：
４官能性エポキシ基含有化合物  数平均分子量  ３６６
（５）タッキファイヤー
タッキファイヤー  脂環族飽和炭化水素樹脂  軟化点１００℃
（６）有機液状成分：
ＩＰＭ：ミリスチン酸イソプロピル
２．実施例および比較例の貼付剤の調製
表１に示す配合割合で、原料を混合し、粘着剤層形成用組成物のトルエン溶液を得、これを乾燥後厚みが５０μｍとなるように、剥離ライナーとしてのポリエチレンテレフタレート（ＰＥＴ）フィルム上に塗工し、乾燥によりトルエンを揮発させ、粘着剤層を形成させた。粘着剤層面に、支持体としてのＰＥＴ不織布とＰＥＴフィルムのラミネート品を、ＰＥＴ不織布面を粘着剤層側にして貼り付けて、これを６０℃７２時間熟成させて、実施例および比較例の貼付剤を得た。
試験例
実施例および比較例の貼付剤を、下記評価項目について、下記の通り測定して評価した。
（１）一般特性
（ｉ）粘着力：単位：Ｎ（幅１２ｍｍ）
２３℃×６０％ＲＨの室内において、清浄にしたフェノール樹脂板を試験板とし、幅１２ｍｍの試験片の粘着面を軽く貼り、試験片の上から２ｋｇの圧着ローラーを１往復させることにより圧着させた。その環境にて３０分放置して引っ張り試験機により試験片を１８０°の角度で、３００ｍｍ／分の引っ張り速度で引き剥がした時の試験力を求めた。
（ｉｉ）保持力：単位：ｍｉｎ（面積２００ｍｍ2）
２３℃×６０％ＲＨの室内において、清浄にしたフェノール樹脂板を試験片とし、幅１０ｍｍの試験片の粘着面を軽く貼り、試験片の上から２ｋｇの圧着ローラーを１往復させることにより圧着させた。圧着面積を２００ｍｍ2とした。４０℃の環境にされた保持力試験機内にて３０分放置した後、試験板の一端を止めて、試験片が垂直に垂れ下がるようにし、その下端を３００ｇの荷重をかけて、落下するまでの時間を求めた。
また、破壊について、今回測定した全ての試験片は凝集破壊モードであったことを確認した。
（２）実用特性
（ｉ）皮膚刺激：
パネラーが指で粘着剤層面に触れて、物理的な皮膚刺激（痛み）が弱いものを○、強いものを×とした。
（ｉｉ）貼付性：
前記粘着力に基づいて次の基準で評価した。
【００６５】
２．２Ｎ以上：○
１．０Ｎ以上２．２Ｎ未満：△
１．０N未満：×
（ｉｉｉ）凝集性（糊残り）：
前記保持力（ｍｉｎ）に基づいて、次の基準で評価した。
４ｍｉｎ以上：○
０．５以上４ｍｉｎ未満：△
０．５ｍｉｎ未満：×
結果を表１に示した。
【００６６】
【表１】
0005130026.tif 000002
表１より明らかなように、第１ゴム成分であるポリイソブチレンと、第２ゴム成分であるスチレン−イソプレン−スチレンブロック共重合体と、架橋反応可能な官能基をその分子内に有する液状ゴム成分とを含み、粘着剤層が架橋されている実施例１は、皮膚刺激、貼付性、および凝集性の実用特性のすべてにおいて良好であった。第２ゴム成分をその他のゴム成分で代替した実施例２および３では、貼付性および／または凝集性が若干低下したが、実用特性として十分であった。
【００６７】
これに対して、第２ゴム成分を用いずにこれを第１ゴム成分と代替した比較例１は、貼付性および凝集性が不良であった。第１ゴム成分を用いずにこれを第２ゴム成分に代替したものは、粘着力とタックに対する凝集力の適度なバランスが得られず、貼付性が不良であった（データ示さず）。また、有機液状成分を粘着剤層に含まない比較例２は、皮膚刺激が発生した。さらに、架橋反応可能な官能基をその分子内に有する液状ゴム成分を用いず、粘着剤層が架橋されていない比較例３では、貼付性および凝集性が不良であった。
【００６８】
以上より、粘着剤層が第１ゴム成分、第２ゴム成分、架橋反応可能な官能基をその分子内に有する液状ゴム成分、および有機液状成分を含み、粘着剤層が架橋されることが、有利であることが示された。
Ｂ．貼付製剤
実施例Ａ
実施例１において、５重量部のＩＲを、４重量部のＩＲおよび１重量部の薬物インドメタシンと置き換える以外は、実施例１と同様にして実施例Ａの貼付製剤を製造する。実施例Ａの貼付製剤は、実施例１の貼付剤についてと同様に、皮膚刺激、貼付性、および糊残りの実用特性がいずれも良好である。
【００６９】
本発明の説明は、単に例示的な性質のものであり、かくして本発明の要旨から離れないその変形態様は、本発明の範囲内であるべきことが意図される。そのような変形態様は、本発明の精神および範囲から離れるものとしてみなされるべきではない。